СПОСОБ УСТРАНЕНИЯ ПРИМЕСЕЙ БОРА В МЕТАЛЛУРГИЧЕСКОМ СИЛИКОНЕ

1. Способ элиминирования (устранения) примесей бора в металлургическом кремнии состоящий из следующих шагов:
первый шаг кислотной очистки, при котором металлургические силиконовые порошки погружают в кислоту на 6~48 ч, затем промывают и высушивают с помощью нагревания;
второй шаг нагревательного окисления, при котором очищенные кислотой порошки кремния промывают и нагревают в реакторе в первом шаге до 300~700°С и подают в него окисляющий газ для реакции окисления, при этом время реакции составляет 6~72 ч;
третий шаг погружения, при котором порошки кремния, нагретые окислением во втором шаге, погружают в воду или кислоту на 1~6 ч и после этого тщетельно промывают;
четвертый шаг выпекания, при котором погруженные и промытые порошки кремния выпекают при температуре 100~300°С в течении 6~24 ч.
2. Способ элиминирования примесей бора в металлургическом кремнии по п.1, при этом размеры частиц порошков кремния составляют между 50~2000 сеток.
3. Способ элиминирования примесей бора в металлургическом кремнии по п.1, при этом указанный металлургический силиконовый материал изготавливают из силиконового металла, для размельчения в порошок которого используют такие мельницы как шаровые мельницы, бегуны мелкого помола микропорошока или обычные бегуны мелкого помола.
4. Способ элиминирования примесей бора в металлургическом кремнии, по п.1, при этом кислота, используемая для кислотной очистки, может быть одного или нескольких видов соляной кислоты, серной кислоты или укусной кислоты.
5. Способ элиминирования примесей бора в металлургическом кремнии, по п.1, при этом для промывания порошков кремния после кислотного погружения в первом шаге используют один или несколько видов деионизированной воды, дистиллированной воды или воды общего назначения.
6. Способ элиминирования примесей бора в металлургическом кремнии, по п.1, при этом реактор, описанный во втором шаге, является закрытым, полузакрытым или открытым контейнером.
7. Способ элиминирования примесей бора в металлургическом кремнии, по п.1, при этом в качестве окисляющего газа используют воздух или кислород.
8. Способ элиминирования примесей бора в металлургическом кремнии, по п.1, при этом силиконовые порошки перемешивают во время процесса реакции окисления по второму шагу.
9. Способ элиминирования примесей бора в металлургическом кремнии, по п.1, при этом вода по третьему шагу может быть водой общего назначения или деионизированной водой.
10. Способ элиминирования примесей бора в металлургическом кремнии, по п.1, при этом кислота по третьему шагу может быть одного или нескольких видов соляной кислоты, серной кислоты или укусной кислоты.